ガルバニ電池、特にアルカリ金属硫黄系電池、例えばリチウム硫黄系もしくはナトリウム硫黄系電池のカソード用のカソード材料の製造方法であって、以下の方法工程:a元素の硫黄と、少なくとも1種の導電性成分と、溶媒もしくは溶媒混合物とを混合する工程と、その際、元素の硫黄は、完全に前記溶媒もしくは溶媒混合物中に溶解される、b前記溶媒もしくは溶媒混合物を除去する工程と、を含む前記製造方法。方法工程aにおいて、まず、元素の硫黄と溶媒もしくは溶媒混合物とからの溶液を製造し、次いで少なくとも1種の導電性成分を混加する、請求項1に記載の方法。方法工程aにおいて、少なくとも1種の導電性成分が、導電性ポリマー、導電性ポリマーに変換できるポリマー、炭素変態、特に黒鉛、カーボンブラックおよび/またはカーボンナノチューブならびにそれらの組み合わせからなる群から選択される、請求項1または2に記載の方法。方法工程aにおける導電性成分が、導電性ポリマーまたは導電性ポリマーからなる混合物、特に固有伝導性ポリマーまたは固有伝導性ポリマーからなる混合物である、請求項1から3までのいずれか1項に記載の方法。方法工程aにおいて、少なくとも1種の導電性成分が、ポリチオフェンおよびポリチオフェン誘導体、ポリピロールおよびポリピロール誘導体、ポリアニリンおよびポリアニリン誘導体、ポリパラフェニレンおよびポリパラフェニレン誘導体、ポリアセチレンおよびポリアセチレン誘導体、特にポリチオフェンおよびポリチオフェン誘導体ならびにそれらの組み合わせからなる群から選択される、請求項1から4までのいずれか1項に記載の方法。方法工程aにおいて、少なくとも1種の導電性成分も、前記溶媒もしくは溶媒混合物中に完全に溶解させる、請求項1から5までのいずれか1項に記載の方法。前記溶媒もしくは溶媒混合物が、有機溶媒および有機溶媒混合物の群から選択される、請求項1から6までのいずれか1項に記載の方法。前記溶媒もしくは溶媒混合物が、芳香族炭化水素、特にトルエン、複素環式化合物ならびにそれらの組み合わせからなる群から選択される、請求項1から7までのいずれか1項に記載の方法。方法工程aにおける混合物を、20°C以上で280°C未満の、特に50°C以上で200°C以下の範囲の温度に加熱する、請求項1から8までのいずれか1項に記載の方法。更に、方法工程:a1少なくとも1種の他の導電性成分を、特に1もしくは複数の炭素変態、例えば黒鉛、カーボンブラックおよび/またはカーボンナノチューブを、方法工程aからの混合物へと混加する工程を含む、請求項1から9までのいずれか1項に記載の方法。更に、方法工程:b0方法工程aまたはa1からの混合物を、基材上に、特にカソード集電体上に塗布する工程を含む、請求項1から10までのいずれか1項に記載の方法。方法工程aまたはa1において、更に、少なくとも1種のバインダーを混加する、請求項1から11までのいずれか1項に記載の方法。請求項1から12までのいずれか1項に記載の方法によって製造される、カソード材料またはカソード、特にアルカリ金属硫黄系電池用の、例えばリチウム硫黄系もしくはナトリウム硫黄系電池用のカソード材料またはカソード。請求項13に記載のカソード材料またはカソードを含む、ガルバニ電池、特にアルカリ金属硫黄系電池、特にリチウム硫黄系もしくはナトリウム硫黄系電池。有機溶媒または有機溶媒からなる溶媒混合物と、その中に、特に完全に溶解された元素の硫黄とを含む溶液の、アルカリ金属硫黄系電池の、特にリチウム硫黄系もしくはナトリウム硫黄系電池のカソード材料またはカソードの製造のための使用。